(57)【特許請求の範囲】
【請求項１】
偏心モータによる横型反応槽の円運動によって前記横型反応槽内に入れたケイ素粒子またはケイ素合金粒子を前記横型反応槽内で前記横型反応槽の周方向に回転流動させ、この回転流動させたケイ素粒子またはケイ素合金粒子に塩素ガスを反応させてクロロポリシランを得る際に、前記回転流動させたケイ素粒子またはケイ素合金粒子の移動速度が５ｍｍ／ｓ以上であるところに前記塩素ガスを吹き込むことを特徴とするクロロポリシランの製造方法。
【請求項２】
前記回転流動させたケイ素粒子またはケイ素合金粒子の粉面から深さ５００ｍｍまでの範囲内に前記塩素ガスを吹き込むことを特徴とする請求項１に記載のクロロポリシランの製造方法。
【請求項３】
前記横型反応槽に取り付けられた塩素ガスの吹き込み管の先端を前記横型反応槽内の所定の場所に配置して、塩素ガスの吹き出し口となる前記吹き込み管の先端から、前記回転流動させたケイ素粒子またはケイ素合金粒子に前記塩素ガスを吹き込むことを特徴とする請求項１または２に記載のクロロポリシランの製造方法。
【請求項４】
前記塩素ガスは、吹き込み場所１箇所当たり１〜５００Ｌ／ｈの範囲内の供給量で吹き込むことを特徴とする請求項１から３のいずれか１項に記載のクロロポリシランの製造方法。
【請求項５】
前記塩素ガスは、前記回転流動させたケイ素粒子またはケイ素合金粒子の粉面に対して３０〜９０度の範囲内の角度で吹き込むことを特徴とする請求項１から４のいずれか１項に記載のクロロポリシランの製造方法。
【請求項６】
前記塩素ガスは、前記ケイ素粒子またはケイ素合金粒子が回転流動する範囲全体に対して、吹き込み場所を複数箇所に分けて分散供給することを特徴とする請求項１から５のいずれか１項に記載のクロロポリシランの製造方法。
【請求項７】
ケイ素粒子またはケイ素合金粒子を流動させる反応槽と、該反応槽内に塩素ガスを吹き込むための吹き込み口とを備え、前記反応槽が、横型反応槽であり、偏心モータによる前記横型反応槽の円運動によって前記横型反応槽内に入れたケイ素粒子またはケイ素合金粒子を前記横型反応槽内で前記横型反応槽の周方向に回転流動させるものであり、請求項１から６のいずれか１項に記載の製造方法に用いられることを特徴とするクロロポリシラン製造装置。
【請求項８】
前記回転流動させたケイ素粒子またはケイ素合金粒子の粉面を測定する粉面計を備えていることを特徴とする請求項７に記載のクロロポリシラン製造装置。
【請求項９】
前記横型反応槽に塩素ガスの吹き込み管が取り付けられ、該吹き込み管の先端は前記横型反応槽内の所定の場所に配置され、該吹き込み管の先端が、前記横型反応槽内に塩素ガスを吹き込むための吹き込み口となることを特徴とする請求項７または８に記載のクロロポリシラン製造装置。
【発明の詳細な説明】
【技術分野】
【０００１】
本発明は、クロロポリシランの製造方法およびクロロポリシラン製造装置に関し、さらに詳しくは、半導体材料などに重用されるクロロポリシランの製造方法およびクロロポリシラン製造装置に関するものである。
【背景技術】
【０００２】
近年、エレクトロニクス技術の発達により、アモルファスシリコンなどの半導体用シリコンの需要が増加している。半導体用シリコンのシリコンソースとしては、化学気相蒸着（ＣＶＤ）によるシリコン膜の成長速度に優れるだけでなく得られたシリコン膜の電気特性にも優れることなどから、ＳｉＨ４（モノシラン）よりもＳｉ２Ｈ６（ジシラン）が重用されてきている。このＳｉ２Ｈ６（ジシラン）の原料としては、Ｓｉ２Ｃｌ６（六塩化二ケイ素）などのクロロポリシランが知られており、その製造方法の検討がいろいろ行われている。【０００３】
例えば特許文献１には、銅、銅化合物あるいはこれらの混合物を添加したシリコン粒子に塩素ガスを通じて高温で塩素化することによりクロロポリシランを得る方法が開示されている。【０００４】
また、例えば特許文献２には、ケイ素合金と塩素とを反応させて六塩化二ケイ素を製造するに際し、反応器内におけるケイ素合金中の副生金属塩化物の濃度を３０重量％以下に保持しながら反応させる方法が開示されている。
【先行技術文献】
【特許文献】
【０００５】
【特許文献１】特開昭６３−２３３００７号公報
【特許文献２】特開平０４−１７０３１２号公報
【発明の概要】
【発明が解決しようとする課題】
【０００６】
上記従来の製造方法においても、クロロポリシランにおける六塩化二ケイ素の収率を高める工夫がなされているが、これらの方法によってもまだ十分であるとはいえないのが現状であり、六塩化二ケイ素の収率を高める方法が望まれている。【０００７】
本発明が解決しようとする課題は、六塩化二ケイ素の収率に優れるクロロポリシランの製造方法およびクロロポリシラン製造装置を提供することにある。
【課題を解決するための手段】
【０００８】
上記課題を解決するため本発明に係るクロロポリシランの製造方法は、流動させたケイ素粒子またはケイ素合金粒子に塩素ガスを反応させてクロロポリシランを得る際に、前記流動させたケイ素粒子またはケイ素合金粒子の移動速度が５ｍｍ／ｓ以上であるところに前記塩素ガスを吹き込むことを要旨とするものである。【０００９】
この際、前記ケイ素粒子またはケイ素合金粒子を流動させる流動方法は振動流動であることが好ましい。また、前記流動させたケイ素粒子またはケイ素合金粒子の粉面から深さ５００ｍｍまでの範囲内に前記塩素ガスを吹き込むことが好ましい。また、前記塩素ガスは、吹き込み場所１箇所当たり１〜５００Ｌ／ｈの範囲内の供給量で吹き込むことが好ましい。さらに、前記塩素ガスは、前記流動させたケイ素粒子またはケイ素合金粒子の粉面に対して３０〜９０度の範囲内の角度で吹き込むことが好ましい。そして、前記塩素ガスは、前記ケイ素粒子またはケイ素合金粒子が流動する範囲全体に対して、吹き込み場所を複数箇所に分けて分散供給することが好ましい。【００１０】
一方、本発明に係るクロロポリシラン製造装置は、ケイ素粒子またはケイ素合金粒子を流動させる反応槽と、該反応槽内に塩素ガスを吹き込むための吹き込み口とを備え、上記の製造方法に用いられることを要旨とするものである。【００１１】
この際、前記流動させたケイ素粒子またはケイ素合金粒子の粉面を測定する粉面計を備えていることが好ましい。
【発明の効果】
【００１２】
本発明に係るクロロポリシランの製造方法によれば、流動させたケイ素粒子またはケイ素合金粒子の移動速度が５ｍｍ／ｓ以上であるところに塩素ガスを吹き込むことから、反応によって生じた熱が塩素ガスの吹き込み部分で蓄熱されにくくなり、吹き込み部分での余分な温度上昇を抑えることができる。これにより、反応温度を最適な温度に安定化できるため、反応生成物であるクロロシランにおける六塩化二ケイ素の選択率が向上し、六塩化二ケイ素の収率に優れたものとすることができる。【００１３】
この際、流動させたケイ素粒子またはケイ素合金粒子の粉面から深さ５００ｍｍまでの範囲内に塩素ガスを吹き込むようにすれば、生成した六塩化二ケイ素が速やかに粉面外に排出され、流動する粉中の高温部分で副反応を起こす可能性を減らすことができるので、クロロシランにおける六塩化二ケイ素の選択率を高める効果が得られやすい。【００１４】
このとき、吹き込み場所１箇所当たり１〜５００Ｌ／ｈの範囲内の供給量で塩素ガスを吹き込むようにすれば、反応によって生じた熱が塩素ガスの吹き込み部分で蓄熱されにくく、吹き込み部分での余分な温度上昇を抑えられやすい。そのため、クロロシランにおける六塩化二ケイ素の選択率を高める効果が得られやすい。【００１５】
そして、流動させたケイ素粒子またはケイ素合金粒子の粉面に対して３０〜９０度の範囲内の角度で塩素ガスを吹き込むようにすれば、流動させているケイ素粒子またはケイ素合金粒子が塩素ガスの吹き出し口に入り込むのを防止することができる。これにより、吹き出し口での反応による余分な温度上昇を抑えることができるため、クロロシランにおける六塩化二ケイ素の選択率を高める効果が得られやすい。【００１６】
さらに、ケイ素粒子またはケイ素合金粒子が流動する範囲全体に対して、吹き込み場所を複数箇所に分けて塩素ガスを分散供給するようにすれば、吹き込み場所１箇所当たりの供給量を増やすことなく全体の供給量を増やすことができるので、クロロシランにおける六塩化二ケイ素の高い選択率を維持しながら、クロロシランの生成速度を向上させることができる。これにより、六塩化二ケイ素の生産性を向上させることができる。【００１７】
そして、本発明に係るクロロポリシラン製造装置によれば、上記の製造方法に用いられることから、クロロシランにおける六塩化二ケイ素の選択率が向上し、六塩化二ケイ素の収率に優れたものとすることができる。この際、流動させたケイ素粒子またはケイ素合金粒子の粉面を測定する粉面計を備えていれば、流動させたケイ素粒子またはケイ素合金粒子の粉面の把握が容易となり、流動させたケイ素粒子またはケイ素合金粒子の移動速度が比較的速いところに塩素ガスを安定供給できる。そのため、クロロシランにおける六塩化二ケイ素の選択率を高める効果が得られやすい。
【図面の簡単な説明】
【００１８】
【図１】本発明の一実施形態に係るクロロポリシラン製造装置の概略図である。
【図２】図１の反応槽を上から見た模式図である。
【図３】図１の反応槽の周方向断面図である。
【図４】反応槽中の粒体の流動状態の一例を示す模式図である。
【図５】吹き込み口の他の形態を示す模式図である。
【図６】実施例においてケイ素粒子の移動速度を測定した位置を模式的に示した図である。
【発明を実施するための形態】
【００１９】
次に、本発明の実施形態について詳細に説明する。
【００２０】
本発明に係るクロロポリシランの製造方法は、流動させたケイ素粒子またはケイ素合金粒子（以下、これらを総称してケイ素原料ということがある。）に塩素ガスを反応させて、高収率で六塩化二ケイ素を得るものである。塩素化反応に際しては、所定の反応槽内でケイ素原料と塩素ガスとを反応させる。反応槽としては、温度調節機構と、反応槽内に入れたケイ素原料を流動させる流動機構と、を備えているものであれば、特に限定されるものではない。温度調節機構としては、ジャケット式や内部熱交換式、反応槽を温度調節された熱媒を含む室内に置く方法などが応用でき、熱媒は気体でも液体でもよい。
【００２１】
流動機構としては、例えば、反応槽に外部から力を加える機構や、反応槽内のケイ素原料に直接力を加える機構などが挙げられる。反応槽に外部から力を加える機構としては、反応槽に振動を与えて反応槽内のケイ素原料を振動流動させる振動流動や、反応層全体を回転させて反応槽内のケイ素原料を撹拌流動させる撹拌流動などが挙げられる。撹拌流動は、例えばロータリーキルンやコニカル乾燥機などを用いて行うことができる。反応槽内のケイ素原料に直接力を加える機構としては、反応槽内に撹拌羽根を備えた機構や、反応槽内に気体や液体などの流体を流動させてその流動する力を利用して反応槽内のケイ素原料を流動させる機構などが挙げられる。撹拌羽根としては、パドル式のものなどが挙げられる。流動機構は、これらの機構のうちの一つよりなるものであっても良いし、複数の機構を組み合わせたものであっても良い。流動機構としては、好ましくは振動流動である。振動流動においては、攪拌羽根を用いた機構のような回転シール部分がないため、反応槽内のガスの漏えいが抑えられる点で好ましい。振動流動においては、例えば振動流動層反応槽を用いることができる。
【００２２】
以下、流動機構の一例として振動流動を例に挙げて本発明をより詳細に説明するが、本発明は振動流動に特に限定されるものではない。
【００２３】
図１は、本発明に係るクロロポリシランの製造方法（以下、本製造方法ということがある。）において好適に用いられるクロロポリシラン製造装置の一例の概略図である。図２は、図１の反応槽を上から見た模式図である。図３は、図１の反応槽の周方向断面図である。
【００２４】
図１に示すように、本発明の一実施形態に係るクロロポリシラン製造装置１０は、ケイ素原料を入れる円筒横型の反応槽１２を備えている。この反応槽１２の軸方向の両端はフランジ１４ａ，１４ｂによって閉鎖されている。反応槽１２の上部には、反応槽１２内にケイ素原料などの原料を供給するための原料供給口１６、反応槽１２内に塩素ガスを供給するための塩素供給口１８、反応槽１２から気体状の反応生成物を留出させるための留出口２０が設けられている。また、反応槽１２の上部には、ケイ素原料の粉面を測定する粉面計５４を取り付けるための粉面計取付口２２、反応槽１２内の温度を測定するための熱電対５６を取り付けるための熱電対取付口２４なども設けられている。また、反応槽１２の下部には、反応残渣を排出するための排出口２６が設けられている。そして、反応槽１２の外側には、反応槽１２の加熱・除熱を行う熱媒を循環させるためのジャケット２８が設けられており、反応温度の制御が可能になっている。熱媒としては、蒸気や熱媒オイルなどを用いることができる。
【００２５】
反応槽１２の底部には、偏心モータ３０の出力３０ａが連結されており、この偏心モータ３０の回転により、反応槽１２には周方向への円振動が与えられる。原料供給口１６には、反応槽１２の円振動を吸収するフレキシブルホース３２を介して原料供給部３４が接続されている。原料供給部３４は、ケイ素原料の他、後述する銅、銅化合物などの触媒の仕込みにも使用することができ、また、これらを塩素化反応中に反応槽１２内に追加する場合にも使用することができる。これらの追加を行うことで、反応槽１２内に仕込んだ粉量が塩素化反応によって減少した場合に、その粉面を一定レベルに維持することができる。また、留出口２０には、反応槽１２の円振動を吸収するフレキシブルホース３６を介して留出成分を貯留するための受器３８が接続されており、受器３８までの途中のラインには、中間トラップ４０を介して、留出成分を凝縮させる冷却部４２が設けられている。なお、留出口２０には、留出口２０から固形分が排出されるのを防ぐためのフィルター４４が取り付けられている。
【００２６】
反応槽１２は、細長いほど伝熱面積が大きくとれるので、この観点からいえば細長いほど好ましいが、細長すぎると内部の溶接が難しくなって製作しにくく、また、細長くなるほど反応槽１２が重くなり偏心モータ３０の所要動力が増加する。したがって、反応槽１２は、長さＬと内径Ｄとの比率Ｌ／Ｄを１〜１０の範囲内に設定することが好ましい。また、伝熱面積、製作しやすさ、動力などの観点から、Ｌ／Ｄを２〜５の範囲内に設定することがより好ましい。
【００２７】
図１〜２に示すように、塩素供給口１８は、反応槽１２の上部に複数箇所設けられている。塩素供給口１８には塩素ガスを反応槽１２内の所定の場所に吹き込むための吹き込み管４６が取り付けられている。吹き込み管４６の先端は、反応槽１２内の所定の場所に配置されており、この吹き込み管４６の先端が塩素ガスの吹き出し口となる。吹き込み管４６の基端は、反応槽１２の外側に配置され、塩素ガス供給ライン４８が接続されている。塩素ガス供給ライン４８の流量調節バルブ５０によって反応槽１２内に供給する塩素ガスの流量調節が可能になっている。流量調節バルブ５０は、それぞれの吹き込み管４６に対応して個別に設けられており、吹き込み管４６ごとに供給する塩素ガスの流量調節（供給停止も含む）が可能になっている。塩素ガス供給ライン４８の上流では、各塩素ガス供給ライン４８がまとめられて塩素ガス供給ヘッダー５２が組まれている。
【００２８】
粉面計取付口２２および熱電対取付口２４には、それぞれ粉面計５４および熱電対５６が取り付けられている。排出口２６には、排出口２６の開閉を行う開閉バルブ５８が取り付けられている。
【００２９】
反応槽１２の振動は、偏心モータ３０による反応槽１２の円運動によって引き起こされる。この円運動により、反応槽１２内に入れられたケイ素原料は、個々の粒子が跳ね回ることによってケイ素原料の粉面が上下し、粉全体のかさが増えるとともに、反応槽１２内で周方向に回転流動（振動流動）する。
【００３０】
図４には、反応槽１２中の粒体の流動状態の一例を示す。図４において、矢印は、反応槽１２中の粒体の流動方向を示したものであり、実線Ｈは、静置状態における粒体の粉面を表したものである。粉面とは、粒子層と気相部との界面をいう。破線Ｈ’は、振動流動状態における粉面の位置を表したものである。Ｌは、粒体の膨張長さを表す。
【００３１】
ここで、本製造方法では、ケイ素原料と塩素ガスとを反応させるため、クロロシランの混合物が得られる。クロロシランを一般式で示すと以下の通りである。
（式１）
ＳｉｎＣｌ２ｎ＋２
ただし、式１において、ｎは１以上の整数である。
【００３２】
クロロシランの具体例としては、ＳｉＣｌ４、Ｓｉ２Ｃｌ６、Ｓｉ３Ｃｌ８、Ｓｉ４Ｃｌ１０、Ｓｉ５Ｃｌ１２、Ｓｉ６Ｃｌ１４などを挙げることができる。これらのうちで、生成物として好ましいものは、式１においてｎが２以上の整数であるクロロポリシランであり、さらに好ましくはＳｉ２Ｃｌ６、Ｓｉ３Ｃｌ８、Ｓｉ４Ｃｌ１０であり、特に有用なものはＳｉ２Ｃｌ６である。Ｓｉ２Ｃｌ６は、生成したクロロシラン全体の中で１０質量％以上であることが好ましい。より好ましくは２０質量％以上である。
【００３３】
本製造方法においては、振動流動させたケイ素原料の移動速度が５ｍｍ／ｓ以上であるところに塩素ガスを吹き込むようにする。この場所では、ケイ素原料の移動速度が速いため、ケイ素原料の塩素化反応によって生じた熱が塩素ガスの吹き込み部分で蓄熱されにくくなり、吹き込み部分での余分な温度上昇を抑えることができる。これにより、反応温度を最適な温度に安定化できるため、反応生成物であるクロロシランにおける六塩化二ケイ素の選択率が向上し、六塩化二ケイ素の収率に優れたものとすることができる。
【００３４】
所定の条件で振動流動させたケイ素原料の移動速度は、反応槽１２内のケイ素原料の動きを観察することにより求めることができる。具体的には、例えば、フランジ１４ａ，１４ｂの少なくとも一方に透明材を用いて反応槽１２内を観察可能にし、反応槽１２内のケイ素原料の周方向の動きを観察するなどの方法を採用することができる。観察には、撮影機を用いることができる。撮影機を用いてケイ素原料の動きを撮影し、撮影された映像を解析することにより、このときのケイ素原料の移動速度を求めることができる。
【００３５】
塩素ガスを吹き込む場所としては、ケイ素との反応速度及び反応熱の除去の観点から、好ましくは、振動流動させたケイ素原料の移動速度が４０ｍｍ／ｓ以上であり、より好ましくは１００ｍｍ／ｓ以上であり、特に好ましくは１５０ｍｍ／ｓ以上である。一方、塩素ガス吹き込み管の摩耗防止の観点から、塩素ガスを吹き込む場所としては、振動流動させたケイ素原料の移動速度が１０００ｍｍ／ｓ以下であることが好ましい。より好ましくは５００ｍｍ／ｓ以下、さらに好ましくは３００ｍｍ／ｓ以下である。
【００３６】
塩素ガスを吹き込む場所が振動流動するケイ素原料の粉面の常に外であると、塩素ガスとケイ素原料との接触が少なく、未反応の塩素ガスがそのまま留出口２０から外に流出しやすくなる。そうすると、ケイ素原料の転化率が低下するだけでなく、留出成分として混合される塩素ガスの分離の労力が増える。したがって、未反応の塩素ガスが流出することはなるべく避けたい。
【００３７】
また、塩素ガスを吹き込む場所がケイ素原料の粉面から深く入りすぎていると、生成した六塩化二ケイ素が粉面外に排出される前に、振動流動する粉中の高温部分で副反応を起こし、六塩化二ケイ素の選択率を低下させる可能性が生じる他、吹き込む場所が、粉中の鉛直方向に深くなれば、吹き込み口における振動流動した粉の静圧が高くなり、粉が吹き込み口から吹き込み管中に入り込む可能性が高くなる。吹き込み管中に入り込んだ粉は移動に伴う除熱が期待できないので、吹き込み管内で蓄熱して高温になり、六塩化二ケイ素の選択率の低下や吹き込み管の熱劣化を引き起こす可能性があるので、好ましくない。
【００３８】
よって、本製造方法においては、例えば、振動流動させたケイ素原料の粉面から所定の深さまでに塩素ガスを吹き込むことが好ましい。この場合の粉面とは、振動流動状態におけるケイ素原料の粉面をいう。塩素ガスを吹き込む好ましい深さとしては、例えば振動流動させたケイ素原料の粉面（深さ０ｍｍ）から深さ５００ｍｍまでの範囲内を挙げることができる。この範囲内では、振動流動させたケイ素粒子またはケイ素合金粒子の移動速度が比較的速いところに塩素ガスを供給できやすいので、クロロシランにおける六塩化二ケイ素の選択率を高める効果が得られやすい。
【００３９】
塩素ガスを吹き込む場所としては、より好ましくは、振動流動するケイ素原料の粉面から深さ１００ｍｍまでの範囲内、さらに好ましくはケイ素原料の粉面から深さ５０ｍｍまでの範囲内、特に好ましくは粉面から深さ３０ｍｍまでの範囲内である。また、塩素ガスを吹き込む場所としては、ケイ素原料の粉面から深さ５ｍｍ以上、さらに好ましくは１０ｍｍ以上とすることにより、未反応の塩素ガスの排出を抑える効果にも優れる。
【００４０】
振動流動状態におけるケイ素原料は、光の透過率やかさ密度などの諸物性が気体部分とは明らかに異なるので、粉面の位置は、目視でも容易に判別でき、光透過や超音波反射等の物理法則に基づく粉面計でも容易に検出できる。粉面計５４を用いれば、振動流動中に上下する粉面の位置も検出することができる。粉面計５４は、公知の粉面計を用いることができる。具体的には、例えば、測定原理によって分類されるように、静電容量式、振動式、パドル式、超音波式、放射線式、サウンジング式などの各種形式のものを挙げることができる。これらのうちでは、比較的過酷な環境下でも使用できるなどの理由で、静電容量式のものがより好ましい。静電容量式のものでは、粒体と反応槽１２との間の静電容量を測定することにより粉面の位置を検出することができる。
【００４１】
また、反応中の粉面の位置は、粉面計を用いて検出する以外に、温度計を用いることによっても検出することができる。したがって、クロロシラン製造装置１０においては、粉面計５４を備えていても良いし、備えていなくても良い。温度計を用いた粉面の検出方法としては、具体的には、複数本の温度計を使用し、反応槽１２内の高さ方向の温度変化を監視する。塩素化反応中に粉が常に存在する位置では、塩素ガスとの反応により特に温度が高くなり、塩素化反応中に粉が常に存在しない位置では、塩素ガスとの反応が生じないため、温度が低い傾向があるので、粉面の位置を推定することにより粉面の位置を検出することができる。
【００４２】
塩素ガスを吹き込む場所は、例えば、塩素供給口１８から吹き込み管４６の先端までの長さを変更することにより、変更することができる。吹き込み管４６は、例えば反応槽１２とは別体のものであれば、反応中であっても反応中でなくても、塩素供給口１８から吹き込み管４６の先端までの長さ調整が可能となる。
【００４３】
なお、振動流動するケイ素原料の移動速度が速いところは、ケイ素原料の粉面に近いところだけでなく、これ以外の場所にも存在する場合がある。例えば、図４に示す断面図では、Ａ地点なども、ケイ素原料の移動速度が速いところである。したがって、塩素ガスを吹き込む場所としては、このＡ地点などであっても良い。
【００４４】
反応槽１２の振動条件としては、特に限定されるものではないが、振動の安定性と反応槽１２の機械的強度の観点から、振動数（回転数）が９００〜１５００ｃｐｍ（サイクル／ｍｉｎ．）の範囲内、振幅が１〜４ｍｍの範囲内であることが好ましい。
【００４５】
塩素ガスの供給量としては、吹き込み場所１箇所当たり１〜５００Ｌ／ｈの範囲内であることが好ましい。より好ましくは、吹き込み場所１箇所当たり１０〜３００Ｌ／ｈの範囲内、さらに好ましくは、吹き込み場所１箇所当たり２５〜２００Ｌ／ｈの範囲内、特に好ましくは吹き込み場所１箇所当たり５０〜１００Ｌ／ｈの範囲内である。吹き込み場所１箇所当たり１Ｌ／ｈ以上であると、六塩化二ケイ素の生産性に優れる。一方、吹き込み場所１箇所当たり５００Ｌ／ｈ以下以下であると、反応によって生じた熱が塩素ガスの吹き込み部分で蓄熱されにくく、吹き込み部分での余分な温度上昇を抑えられやすい。そのため、クロロシランにおける六塩化二ケイ素の選択率を高める効果が得られやすい。なお、塩素ガスの供給量は、フローメータで流量を確認しながら流量調節バルブ５０によって調節することができる。
【００４６】
塩素ガスの吹き込みの角度としては、振動流動させたケイ素原料の粉面に対して３０〜９０度の範囲内であることが好ましい。より好ましくは４５〜９０度の範囲内、さらに好ましくは６０〜９０度の範囲内である。吹き込み角度が３０〜９０度の範囲内であるであると、振動流動させているケイ素原料が塩素ガスの吹き出し口に入り込むのを防止することができる。これにより、吹き出し口での反応による余分な温度上昇を抑えることができるため、クロロシランにおける六塩化二ケイ素の選択率を高める効果が得られやすい。なお、吹き込み角度は、粉面と吹き込み管４６との角度により表される角度である。
【００４７】
より具体的には、吹込み角度とは、粉面平面を０度、粉面に対する上側の垂線がなす角度を９０度としたときに、吹き込み管４６と粉面のなす角度であり、吹き込み管４６が粉面と平行に設置されている場合の０度から粉面に対して垂直に立っている場合の９０度の間で定義される。また、反応による粉の減少や、粉を追加した場合などの粉量の変化や振動条件の変動によって粉面の角度が変化する場合があるが、あらかじめ当該条件による粉面の角度を試験しておき、吹き込み管４６の角度を調整しておいてもよく、ボールジョイント等の角度を変化させられる方法を用いて、反応開始後に反応槽１２の外側から吹き込み管４６の粉面に対する角度を調整することもできる。吹き込み管４６の深さについても同様に、あらかじめ調整しておくほかに、反応槽１２への吹き込み管４６の固定機構を、スライド可動式にして粉面の変動に追従して吹き込み口の深さを調整したり、着脱可能式にして、ちょうど良い長さの吹き込み管に交換したりする方法もとることができる。
【００４８】
塩素ガスの吹き込み場所は、ケイ素原料が振動流動する範囲全体に対して１箇所であっても良いし、２箇所以上であっても良いが、好ましくは２箇所以上に分けて塩素ガスを分散供給することである。塩素ガスを分散供給する場合には、吹き込み場所１箇所当たりの供給量を増やすことなく全体の供給量を増やすことができるので、クロロシランにおける六塩化二ケイ素の高い選択率を維持しながら、反応速度（クロロシランの生成速度）を向上させることができる。これにより、六塩化二ケイ素の収率を向上させることができる。
【００４９】
塩素ガスの吹き込み場所を２箇所以上にする場合、隣り合う吹き込み場所間の距離は、１００ｍｍ以上にすることが好ましい。より好ましくは１２０ｍｍ以上、さらに好ましくは１４０ｍｍ以上である。隣り合う吹き込み場所間の距離が近すぎると、隣りの吹き込み場所の反応熱の影響を受けて吹き込み場所の温度上昇が大きくなりやすい。これにより、クロロシランにおける六塩化二ケイ素の選択率が低下するおそれがあり、塩素ガスを分散供給することにより六塩化二ケイ素の選択率を高める効果が低下しやすくなる。一方、隣り合う吹き込み場所間の距離を５００ｍｍ超にしても、塩素ガスの分散供給による上記効果の向上が格段に大きくなるものではない。したがって、隣り合う吹き込み場所間の距離は５００ｍｍ以下とすれば良い。より好ましくは４００ｍｍ以下、さらに好ましくは３００ｍｍ以下である。
【００５０】
塩素ガスは、高純度のものを希釈することなくそのまま供給しても良いが、希釈ガスを併用して混合ガスを供給することが好ましい。希釈ガスを併用することにより、塩素ガス濃度が低下するため、ケイ素原料との反応がマイルドになって反応熱による温度上昇を抑えることができる。また、希釈ガスにより反応熱を吹き込み場所から持ち出すことができるため、除熱効果も期待できる。
【００５１】
希釈ガスは、ケイ素原料との反応性に乏しい（反応しない）ガスであることが好ましい。このようなガスとしては、窒素、アルゴンなどの不活性ガスや、四塩化ケイ素などの副生ガスなどを挙げることができる。これらの内では、安価で使いやすいので、窒素が好ましい。
【００５２】
希釈ガスを併用する場合、希釈ガスを用いる効果に優れるなどの観点から、塩素ガス濃度は９０質量％以下であることが好ましい。より好ましくは８０質量％以下、さらに好ましくは７０質量％以下である。一方、ケイ素原料との反応性を確保するなどの観点から、塩素ガス濃度は０．１質量％以上であることが好ましい。より好ましくは１０質量％以上、さらに好ましくは４０質量％以上である。
【００５３】
また、本発明においては、希釈ガスや塩素ガスに水分が含まれると、生成したクロロポリシランが加水分解し、収率を下げる原因となるため、含まれる水分は少ないほうが好ましい。希釈ガスに関する好ましい水分量は１００００体積ｐｐｍ以下であり、より好ましくは５０００体積ｐｐｍ以下、特に好ましくは１５００体積ｐｐｍ以下である。塩素ガスに関しては、好ましい水分量は５０００体積ｐｐｍ以下であり、より好ましくは１０００体積ｐｐｍ以下、特に好ましくは５００体積ｐｐｍ以下である。下限は特にないが、水分を除去精製したり、設備の気密を保つためのコストを考慮すると、希釈ガスおよび塩素共に０．０１体積ｐｐｂ以上のものが好ましく、より好ましくは０．１体積ｐｐｂ以上である。
【００５４】
ケイ素原料は、ケイ化鉄、ケイ化カルシウム、ケイ化マグネシウムなどのケイ素合金粒子であっても良いが、ケイ素合金粒子を用いた場合、副生する金属塩等を除去することが必要になるので、合金ではないケイ素粒子が好ましい。
【００５５】
ケイ素粒子は、Ｆｅ、Ｃａ、Ｍｇ、Ａｌ、Ｔｉ、Ｃ、Ｏなどの不純物の含有量が比較的多い低純度のものも用いることができるが、塩素化工程で生じる副生成物の分離の負荷が小さいなどの観点から、比較的高純度のものが好ましい。より具体的には、例えば、ケイ素粒子のケイ素純度が９５質量％以上であることが好ましい。より好ましくは９７質量％以上である。ただし、ケイ素粒子の不純物には、吸着水分は含まれない。なお、ケイ素粒子の吸湿性はそれほど高くはなく、工業的に製造されたものでも吸着水分は３０００質量ｐｐｍ以下である。ケイ素粒子は、吸着水分を含んだ状態で用いることができるが、適当な方法で乾燥してから使用することもできる。高純度のケイ素原料としては、シリコンウェハ、多結晶シリコン、アモルファスシリコン、金属ケイ素などを挙げることができる。
【００５６】
ケイ素粒子の不純物濃度としては、塩素化工程で生じる副生成物の分離の負荷を抑えるなどの観点から、ケイ素以外の金属元素がケイ素粒子全体の中で２質量％以下であることが好ましい。より好ましくは１質量％以下、さらに好ましくは０．５質量％以下である。ケイ素以外の金属元素のうちＡｌやＴｉは、その塩化物がクロロシランと特に分離しにくいものであるため、ケイ素粒子中でより低濃度であることが望ましい。具体的には、ケイ素粒子全体の中で、Ａｌがアルミニウム元素として０．５質量％以下、Ｔｉがチタン元素として０．１質量％以下であることが好ましい。より好ましくはＡｌが０．３質量％以下、Ｔｉが０．０５質量％以下であり、さらに好ましくはＡｌが０．２質量％以下、Ｔｉが０．０１質量％以下である。ＡｌやＴｉ以外では、ケイ素粒子全体の中で、Ｆｅが０．２質量％以下、Ｃａが０．５質量％以下であることが好ましい。より好ましくは、Ｆｅが０．１質量％以下、Ｃａが０．０４質量％以下である。なお、不純物として含まれ得る炭素や酸素などの非金属元素は、金属ケイ素中に含まれることがあるが、これらに由来する副生成物はクロロシランとの分離が蒸留などの精製方法によって比較的容易であるため、その不純物濃度としては特に限定されるものではない。
【００５７】
一方、ケイ素原料の不純物濃度の下限については、イレブンナイングレードのシリコンウェハが知られていることから、ケイ素原料としては、不純物濃度が０．０１質量ｐｐｂ以上のものが適用可能である。また、工業的に安価に入手しやすいなどの観点から、ケイ素原料としては、不純物濃度が１質量ｐｐｍ以上のものが特に適用しやすい。
【００５８】
ケイ素原料は、後述する触媒体が得られやすい、塩素化の反応が起きやすいなどの観点からいえば、比較的粒径が小さくて表面積が大きいことが好ましい。一方、ケイ素原料の粒径が小さいと、振動流動時に飛散して留出口２０から排出されやすい、あるいは、留出口２０のフィルター４４を目詰まりさせやすいため、このような観点からいえば、ケイ素原料は、比較的粒径が大きいことが好ましい。したがって、これらのバランスを考慮すると、ケイ素原料の粒径としては、１μｍ〜５ｍｍの範囲内であることが好ましい。より好ましくは１００μｍ〜３ｍｍの範囲内である。なお、ケイ素原料の粒径は、例えばレーザー回折式粒度分布計で測定することができる。この際、体積基準で粒度分布を解析して、メジアン径を粒径の代表値として用いることができる。
【００５９】
ケイ素原料の塩素化反応においては、反応の促進の観点から、触媒を用いることが好ましい。このような触媒としては、銅、銅化合物を挙げることができる。より具体的には、金属銅、ハロゲン化銅、硫酸銅、硝酸銅、炭酸銅、塩基性炭酸銅、有機酸銅などを挙げることができる。これらは、単独で用いることもできるし、２種以上を併用することもできる。銅化合物の酸化数は、特に限定されるものではなく、１価であっても良いし２価であっても良い。これらのうちでは、金属銅、塩化銅がより好ましく、金属銅がさらに好ましい。
【００６０】
上記触媒は、粒状であることが好ましい。上記触媒は、後述する触媒体が得られやすいなどの観点からいえば、比較的粒径が小さくて表面積が大きいことが好ましい。一方、上記触媒の粒径が小さいと、凝集を起こしやすいため、このような観点からいえば、上記触媒は、比較的粒径が大きいことが好ましい。したがって、これらのバランスを考慮すると、上記触媒の粒径としては、１μｍ〜０．２ｍｍの範囲内であることが好ましい。より好ましくは１０μｍ〜０．１ｍｍの範囲内である。なお、上記触媒の粒径は、ケイ素原料と同様、メジアン径を粒径の代表値として用いることができる。
【００６１】
上記触媒のなかで、金属銅粉としては、湿式還元銅粉やアトマイズ銅粉、スタンプ品と呼ばれる平らに押しつぶした形状など様々な製法によるものを好適に用いることができる。また、ケイ素原料との触媒活性化反応では、電解銅粉と呼ばれる樹枝状の銅粉も好適に用いることができる。
【００６２】
上記触媒とケイ素原料とを接触させて所定の温度条件下で反応させることにより、ケイ素原料の塩素化反応を促進できる触媒体が得られる。触媒体を生成させる温度としては、２２０℃以上であることが好ましい。より好ましくは２８０℃以上である。一方、その温度の上限は特に限定されるものではないが、工業的な装置を考慮すると、高温に耐える装置はコストが大きくなるので、その意味での好ましい上限は４００℃である。より好ましくは３５０℃以下である。触媒体を生成するための加熱時間としては、特に限定されるものではないが、より好ましくは１０分以上２４時間以内、さらに好ましくは１時間以上１２時間以内である。
【００６３】
触媒体を得る反応は、ケイ素酸化物や銅酸化物の発生を抑えて触媒活性の低下を抑えるなどの観点から、窒素ガスやアルゴンガスなどの不活性ガス雰囲気中や、水素ガスなどの還元雰囲気中、あるいは、塩素ガス雰囲気中などで行うことが好ましい。触媒体を得る反応は、上記触媒およびケイ素原料を流動させながら行うことが好ましい。流動方式としては振動流動式、気層流動式、パドル式などの公知の技術を応用できるが、上記触媒およびケイ素原料は比重の大きな粒子であり、塩素化反応での気流量が少ないことから、振動流動床式がより好ましい。
【００６４】
触媒体の生成は、例えばケイ素原料の塩素化反応を行ったときに反応速度が促進されていることにより確認できる。また、例えば触媒体を得る反応を行った後、未反応の触媒を抽出し、ケイ素原料中に銅成分が残っていることによっても確認できる。触媒が金属銅よりなる場合には、金属銅は硝酸に溶解するが触媒体は硝酸に溶解しないため、例えば硝酸を用いて未反応の金属銅を抽出することができる。触媒体の濃度は、ケイ素原料と触媒体との合計量のうち、好ましくは２質量ｐｐｍ以上１０質量％以下、さらに好ましくは５質量ｐｐｍ以上５質量％以下である。
【００６５】
ケイ素原料の塩素化反応は、触媒体の生成後、あるいは、触媒体の生成と同時に、塩素ガスの供給を開始することにより行うことができる。ケイ素原料の塩素化反応は、クロロシランにおける六塩化二ケイ素の選択率に優れるなどの観点から、１５０〜３００℃の範囲内で行うことが好ましい。より好ましくは１７０〜２７０℃の範囲内、さらに好ましくは２００〜２５０℃の範囲内である。
【００６６】
塩素化反応の温度は、熱媒を用いて調整することができる。例えば反応初期には、所定の反応温度まで温度を上げるため、熱媒の温度を高めて加熱を行うと良い。塩素化反応が進むと、反応熱による温度上昇を考慮しながら、加熱または冷却を行って所定の反応温度を維持すると良い。塩素化反応は、常圧下で行うこともできるし、加圧下あるいは減圧下で行うこともできる。加圧下では、塩素化反応の反応性がより高まる。
【００６７】
ケイ素原料の塩素化反応において、塩素ガスは、連続的に供給しても良いし、間欠的に供給しても良い。また、ケイ素原料は、最初に所定量仕込んで反応終了まで追加供給しないようにしても良いし、反応途中で逐次供給して塩素化反応を連続的に行うこともできる。
【００６８】
塩素化反応に用いるクロロポリシラン製造装置１０では、反応槽１２や吹き込み管４６に、ＳＵＳ３０４やＳＵＳ３１６などを用いることができる。ただし、吹き込み管４６などの常時塩素ガスに接触する部分は、塩素ガスによる腐食に耐える材質にすることが好ましい。耐食性材料としては、金属系材料のハステロイ（商品名）、インコネル（商品名）等の耐食性合金や、窯業系材料の炭化ケイ素（シリコンカーバイド）、アルミナ、ジルコニア、ムライト、石英ガラスなどを挙げることができる。より好ましいのは耐食性と耐熱性に優れる窯業系材料であり、中でも特に好ましいのは耐摩耗性にも優れる炭化ケイ素である。
【００６９】
吹き込み管４６の口径は、ケイ素原料によって閉塞されにくいなどの観点から、内径１ｍｍ以上であることが好ましく、粉の入り込みを防ぐ意味で内径３０ｍｍ以下が好ましい。より好ましくは内径が２〜１０ｍｍの範囲内である。また、吹き込み管４６の厚みとしては、耐食性に優れるなどの観点から、１ｍｍ以上であることが好ましい。
【００７０】
なお、上記のクロロポリシラン製造装置１０においては、吹き込み管４６の先端は反応槽１２内で分岐されていない構造のものであるが、例えば図５（ａ）に示すように、先端が反応槽１２内で分岐されている吹き込み管６０であっても良い。また、図５（ｂ）に示すように、吹き込み管４６に代えて、複数の吹き出し口６２ａを備えた筒体６２によって塩素ガスを分散供給するようにしても良い。
【実施例】
【００７１】
以下に本発明を実施例により具体的に説明するが、本発明はこれらによって限定されるものではない。【００７２】
＜クロロポリシラン製造装置の構成＞
図１に示す構成のクロロポリシラン製造装置とした。反応槽には、円筒横型の反応槽（２５Ｌ、内径２５０ｍｍ×長さ６００ｍｍ）を用いた。反応槽は周方向に円振動が可能である。反応槽の円振動によりケイ素原料が振動流動される。反応温度の制御は、ジャケット内を循環する熱媒により行われる。ケイ素原料は原料供給口から供給され、塩素ガスは吹き込み管から供給される。反応生成物としてクロロポリシランを含むクロロシランが留出口から留出され、冷却部で凝縮されて受器に貯められる。反応槽の一方のフランジには透明材を用い、反応槽内部が観察できるようにした。なお、粉面は、吹き込み管の横に吹き込み管と平行方向に設置した静電容量式粉面計により検出した。これにより、吹き込み管の長さと粉面までの距離との差から吹き込み場所の深さを算出することができる。【００７３】
＜ケイ素粒子の移動速度の測定＞
反応槽内にケイ素粒子（エルケム・ジャパン社製「Ｓｉｌｇｒａｉｎ  ＨＱ」、（Ｓｉｌｇｒａｉｎはエルケム社の登録商標）、Ｓｉ純度９９．７質量％、メジアン粒径０．２〜０．８ｍｍ）２４ｋｇを入れ、常温下、所定の振幅、所定の振動数にて反応槽内のケイ素粒子を振動流動させた。次いで、透明フランジ側から撮影機を用いてケイ素粒子の動きを撮影し、撮影された映像を解析することにより、このときのケイ素粒子の移動速度を求めた。ケイ素粒子の移動速度は、図６に示すように、中心Ｏ（０，０）、粉面Ｈ１（０，６０）、左側面Ａ（−７０，−８５）、右側面Ｂ（８５，０）のそれぞれの位置について測定した。各位置は、中心からの位置を座標で表したものである（単位はｍｍ）。測定結果を表１に示す。【００７４】
【表１】
0005871008.tif 000002
【００７５】
表１によれば、粉面や左側面での移動速度が速く、特に粉面での移動速度が最も速かった。反対に中心や右側面での移動速度が非常に遅かった。中心（粒体層内部）の粒子の移動速度は、粉面に対して１／４〜１／８程度の移動速度であった。なお、静置状態に対する粉面の膨張長さＬは１３ｍｍであった。【００７６】
＜吹き込み場所の検討１＞
次に、塩素ガスの吹き込み場所の検討を行った。具体的には、上記のケイ素粒子２４ｋｇと電解銅粉（触媒）１ｋｇとを反応槽内に入れ、所定の条件で反応槽を振動させ、吹き込み場所が粉面から深さ１０ｍｍ、粉面との角度が９０度になるように吹き込み管をセットして塩素ガスを供給して、六塩化二ケイ素の選択率を求めた。その結果を表２に示す。その他の反応条件は以下の通りである。なお、塩素化反応を行うに際し、事前に触媒体の生成を行った。触媒体の生成は、塩素ガスを吹き込む前に、吹き込み管から窒素を１Ｌ／ｈで吹き込みながら、反応槽の熱媒温度を３２０℃に設定して３時間加熱し、反応槽を１５００ｃｐｍ振幅３ｍｍで振動させて行った。その後、熱媒温度を所定の反応温度に設定し、塩素ガスの供給を開始し、開始後１時間供給したときまでに得られた留出成分を全量集めて生成液として取り出した。六塩化二ケイ素（ＨＣＤ）の選択率は、留出成分中のクロロシラン全体に占める六塩化二ケイ素（ＨＣＤ）の割合（質量％（ｗｔ％））により算出した。留出成分中のクロロシランの分析は、ガスクロマトグラフを用いて行った。未反応塩素の流出は認められなかった。以下、同様である。
塩素ガス供給場所：粉面から深さ１０ｍｍ
塩素ガス濃度：５０ｖｏｌ％（窒素で希釈）
塩素ガス供給量：５０Ｌ／ｈ
塩素ガス供給時間：１時間
吹き込み管の本数：１本
反応温度（熱媒温度）：２２０℃【００７７】
【表２】
0005871008.tif 000003
【００７８】
表２によれば、ケイ素粒子の移動速度が５ｍｍ／ｓ以上のところに塩素ガスを供給すれば、１０ｗｔ％以上の選択率で六塩化二ケイ素（ＨＣＤ）を得ることができるが、４０ｍｍ／ｓ以上のところに塩素ガスを供給した場合、選択率がさらに高くなり、１００ｍｍ／ｓ以上では著しく高くなることが確認できた。【００７９】
＜吹き込み場所の検討２＞
上記のケイ素粒子２４ｋｇと電解銅粉（触媒）１ｋｇとを反応槽内に入れ、塩素ガスの供給場所の深さが異なってもケイ素粒子の移動速度が同じになるように振動条件を調整して反応槽を振動させ、ケイ素粒子の粉面から所定の深さ（０ｍｍ〜１２０ｍｍ）に塩素ガスを供給して、六塩化二ケイ素の選択率を求めた。その結果を表３に示す。その他の反応条件は以下の通りである。なお、塩素化反応を行うに際し、＜吹き込み場所の検討１＞と同様にして、事前に触媒体の生成を行った。
塩素ガス濃度：５０ｖｏｌ％（窒素で希釈）
塩素ガス供給量：５０Ｌ／ｈ
塩素ガス供給時間：１時間
吹き込み管の本数：１本
反応温度（熱媒温度）：２２０℃
ケイ素粒子の移動速度：各深さ毎に、１０〜２０ｍｍ／ｓの範囲内になるように振動条件を調整した。【００８０】
【表３】
0005871008.tif 000004
【００８１】
表３によれば、塩素ガスの供給場所が振動流動するケイ素粒子の粉面から内部に向かって深くなるにつれてＨＣＤの選択率は下がる傾向があり、深さが０〜５ｍｍの場合は、ＨＣＤの選択率は良好だが未反応塩素が流出することが分かった。この結果から、吹き込み場所を所定の深さに設定することが好ましいことがわかる。【００８２】
＜反応温度の検討＞
次に、反応温度の検討を行った。具体的には、ジャケットに流す熱媒温度を各温度（２００℃、２２０℃、２５０℃）に設定して、反応温度の影響を調べた。その結果を表４に示す。その他の反応条件は以下の通りである。なお、塩素化反応を行うに際し、＜吹き込み場所の検討１＞と同様にして、事前に触媒体の生成を行った。反応ガスの組成は、留出成分をガスクロマトグラフで分析することにより求めた。また、ＨＣＤ生成速度は、物質収支により求めた。
ケイ素粒子：２４ｋｇ
電解銅粉（触媒）：１ｋｇ
塩素ガス供給場所：粉面からの深さ１０ｍｍ
塩素ガス供給量：２５０Ｌ／ｈ
塩素ガス濃度：５０ｖｏｌ％（窒素で希釈）
塩素ガス供給時間：１時間
吹き込み管の本数：１本
振動数：１５００ｃｐｍ
振幅：３ｍｍ【００８３】
【表４】
0005871008.tif 000005
【００８４】
表４によれば、反応温度が高いと、ＨＣＤよりもＳｉＣｌ４ができやすいことが分かった。すなわち、反応温度が高くなると、クロロシランにおけるＨＣＤの選択率が低下する傾向があることが分かった。このことから、塩素ガスの吹き込み部分での余分な温度上昇があると、クロロシランにおけるＨＣＤの選択率が低下するため、ＨＣＤの選択率を向上させるには、このような余分な温度上昇を抑えることが必要であることが確認できた。なお、反応温度としては、２２０℃前後が好ましいことが分かった。【００８５】
＜塩素ガス供給量の検討＞
次に、吹き込み管１本当たり（吹き込み場所１箇所当たり）の塩素ガス供給量の検討を行った。このときの吹き込み管の本数は１本とした。その結果を表５に示す。その他の反応条件は以下の通りである。なお、塩素化反応を行うに際し、＜吹き込み場所の検討１＞と同様にして、事前に触媒体の生成を行った。
ケイ素粒子：２４ｋｇ
電解銅粉（触媒）：１ｋｇ
塩素ガス供給場所：粉面からの深さ１０ｍｍ
塩素ガス濃度：５０ｖｏｌ％（窒素で希釈）
塩素ガス供給時間：１時間
反応温度（熱媒温度）：２２０℃
振動数：１５００ｃｐｍ
振幅：３ｍｍ【００８６】
【表５】
0005871008.tif 000006
【００８７】
表５によれば、塩素ガス供給量を増加させるとＨＣＤ選択率が低下する傾向があることが分かった。これは、塩素ガス供給量が増加すると反応熱が増加し、反応が起きる吹き込み管の先端付近の温度が上昇したためと推察される。すなわち、反応温度が上昇すると、表４に示すようにＨＣＤよりもＳｉＣｌ４が生成しやすくなり、また、ＨＣＤの分解も促進されるため、ＨＣＤ選択率が低下したものと推察される。この結果から、吹き込み場所１箇所当たりの塩素ガス供給量が少ないほうがＨＣＤ選択率に優れることが分かった。すなわち、この結果から、塩素ガス供給量を所定の量に設定することが好ましいことがわかる。【００８８】
＜吹き込み管の本数の検討１＞
次に、吹き込み管の本数の検討を行った。具体的には、吹き込み管１本当たりの供給量を一定にして吹き込み管の本数を各本数（１本、２本）とした実験を行った。この場合、全体の塩素ガス供給量が異なる。その結果を表６に示す。その他の反応条件は以下の通りである。なお、塩素化反応を行うに際し、＜吹き込み場所の検討１＞と同様にして、事前に触媒体の生成を行った。隣り合う吹き込み管間距離は４８０ｍｍとした。
ケイ素粒子：２４ｋｇ
電解銅粉（触媒）：１ｋｇ
塩素ガス供給場所：粉面からの深さ１０ｍｍ
塩素ガス濃度：５０ｖｏｌ％（窒素で希釈）
塩素ガス供給時間：１時間
反応温度（熱媒温度）：２５０℃
振動数：１５００ｃｐｍ
振幅：３ｍｍ【００８９】
【表６】
0005871008.tif 000007
【００９０】
表６によれば、吹き込み管１本当たりの供給量が一定であれば、吹き込み管の本数を増やすことにより、ＨＣＤ選択率を低下させることなく全体の塩素ガス供給量を増加させることができることが分かった。そして、全体の塩素ガス供給量を増加させることにより、ＨＣＤ生成速度を向上できることが分かった。この結果から、塩素ガスを分散供給させることにより、ＨＣＤ選択率を維持しながらＨＣＤの生産量を増加させることが可能であることが分かった。【００９１】
＜吹き込み管の本数の検討２＞
また、全体の塩素ガス供給量を一定にして吹き込み管の本数を各本数（１本、２本、３本、４本）とした実験を行った。この場合、吹き込み管１本当たりの供給量が異なる。その結果を表７に示す。その他の反応条件は以下の通りである。なお、塩素化反応を行うに際し、＜吹き込み場所の検討１＞と同様にして、事前に触媒体の生成を行った。隣り合う吹き込み管間距離は１４０ｍｍとした。
ケイ素粒子：２４ｋｇ
電解銅粉（触媒）：１ｋｇ
塩素ガス供給場所：粉面からの深さ１０ｍｍ
塩素ガス濃度：５０ｖｏｌ％（窒素で希釈）
塩素ガス供給時間：１時間
反応温度（熱媒温度）：２００℃
振動数：１５００ｃｐｍ
振幅：３ｍｍ【００９２】
【表７】
0005871008.tif 000008
【００９３】
表７によれば、全体の塩素ガス供給量が一定の場合、吹き込み管の本数を増やすことにより、ＨＣＤ選択率を向上させることができることが分かった。この結果から、塩素ガスを分散供給することにより、ＨＣＤ選択率を向上させることが可能であることが分かった。【００９４】
＜塩素ガス濃度の検討＞
次に、塩素ガス濃度の検討を行った。具体的には、塩素ガスを窒素ガスで希釈して各濃度（５０ｖｏｌ％、４５ｖｏｌ％）とした。その結果を表８に示す。その他の反応条件は以下の通りである。なお、塩素化反応を行うに際し、＜吹き込み場所の検討１＞と同様にして、事前に触媒体の生成を行った。排ガス量は、水吸収液及び水酸化ナトリウム水溶液の重量変化により測定（計算）した。また、隣り合う吹き込み管間距離は１４０ｍｍとした。
ケイ素粒子：２４ｋｇ
電解銅粉（触媒）：１ｋｇ
塩素ガス供給場所：粉面からの深さ１０ｍｍ
塩素ガス供給量：２５０Ｌ／ｈ
塩素ガス供給時間：１時間
吹き込み管の本数：４本
反応温度（熱媒温度）：２２０℃
振動数：１５００ｃｐｍ
振幅：３ｍｍ【００９５】
【表８】
0005871008.tif 000009
【００９６】
表８によれば、塩素ガス濃度を５０ｖｏｌ％から４５ｖｏｌ％に低下させることにより、ＨＣＤ選択率の向上が確認された。これは、塩素ガス濃度の低下に伴ってケイ素原料との反応がマイルドになって反応熱による局部的な温度上昇が抑えられたことと共に、窒素ガスの量が増加することにより、窒素ガスによる熱の持ち出しが増え、吹き込み管の先端付近の温度上昇が抑えられた効果も加わったためと推察される。しかしながら、希釈ガスの量が増えたため、留出成分を凝縮させる冷却部で凝縮されずに通過するガスの量が増え、排ガス量が１．５倍に増加した。【００９７】
以上、本発明の実施の形態について詳細に説明したが、本発明は上記実施の形態に何ら限定されるものではなく、本発明の要旨を逸脱しない範囲で種々の改変が可能である。【００９８】
例えば上記実施形態においては、好ましい例として円筒横型の反応槽１２を用いることが示されているが、これは、ケイ素原料などの原料粒子の振動による動きを円筒縦型よりも激しくすることができるからであり、本発明においては、円筒縦型の反応槽を用いて塩素化反応を行っても良い。また、上記実施形態においては、反応槽１２の軸方向の両端はフランジ１４ａ，１４ｂによって閉鎖されることが示されているが、反応槽のメンテナンス性を確保する観点からいえば、反応槽１２の軸方向の端部の少なくとも一方をフランジとし、開閉可能な形式とすれば良い。また、上記実施形態においては、伝熱効率に優れるなどの観点から、反応槽の加熱方法としてジャケット式を採用し、ジャケット２８を備えることが好ましい例として示されているが、反応槽の加熱方法としては、ジャケット式に代えて電気ヒーターを用いた方式などであっても良い。また、上記実施形態においては、反応槽１２の底部に偏心モータ３０の出力３０ａが連結されている構成が示されているが、反応槽１２の底部に偏心モータを直付して偏心モータもろとも振動する構成であっても良い。
【産業上の利用可能性】
【００９９】
本発明に係るクロロポリシランの製造方法は、半導体用シリコンのシリコンソースとして重用されるＳｉ２Ｈ６（ジシラン）の原料となるＳｉ２Ｃｌ６（六塩化二ケイ素）を高収率で得る方法として用いることができる。また、本発明に係るクロロポリシラン製造装置は、Ｓｉ２Ｃｌ６（六塩化二ケイ素）を高収率で得る製造装置として用いることができる。
【図１】
0005871008.tif 000010
【図２】
0005871008.tif 000011
【図３】
0005871008.tif 000012
【図４】
0005871008.tif 000013
【図５】
0005871008.tif 000014
【図６】
0005871008.tif 000015